(57)【特許請求の範囲】
【請求項１】
タンタル酸化物（Ｔａ2Ｏ5）を８００〜９００℃で、アンモニアガス雰囲気下で、アンモニアガス流量が、Ｔａ2Ｏ5  １ｇあたり０．１〜０．５Ｌ／ｍｉｎ、加熱温度（℃）と加熱時間（ｈｒ）の積が１６０００〜２００００になる時間窒化することを特徴とする窒化タンタル（Ｔａ3Ｎ5）の製造方法。
【請求項２】
窒化タンタル（Ｔａ3Ｎ5）の酸素含有量が１ｍａｓｓ％以下である請求項１記載の製造方法。
【請求項３】
酸素含有量が１ｍａｓｓ％以下、純度が９０％以上であり、６２０〜７５０ｎｍの波長の可視光を吸収する窒化タンタル（Ｔａ3Ｎ5）。
【発明の詳細な説明】
【技術分野】
【０００１】
本発明は、Ｔａ3Ｎ5の製造方法に関する。
【背景技術】
【０００２】
Ｔａ3Ｎ5は、誘電体や超電導体などとして使用される金属窒化物である。さらに、近年では炭酸ガス排出削減、再生可能エネルギーの観点から、太陽光エネルギーを利用して、光触媒により水を分解して、水素や酸素を製造する技術に注目が集まっており、Ｔａ3Ｎ5は光触媒として利用可能である（特許文献１）。
一方で、光触媒に含まれる酸素は忌避成分となり、水素の発生を阻害する。そこで、酸素を含まない高純度のＴａ3Ｎ5が求められている。
【０００３】
非特許文献１では、塩化タンタル（ＴａＣｌ5）を液体アンモニアで処理し、得られたＴａ（ＮＨ2）2Ｃｌ3を、アンモニア気流中で６５０〜７５０℃で分解することでＴａ3Ｎ5が得られている。特許文献１では、酸化タンタル（Ｔａ2Ｏ5）をアンモニア気流中、８５０℃で２５時間窒化することでＴａ3Ｎ5が得られる旨記載されている。
また特許文献２では、Ｔａ基板を用い、真空紫外光を照射して親水化した後、フラックス水溶液（ＮａＣｌとＮａ2ＣＯ3がモル比で４：１）を塗布し、１００℃で乾燥させ、乾燥後、Ｔａ基板をアンモニア気流中８５０℃、１時間加熱した。その後、アンモニア気流中で３００℃まで、３００℃から室温まで窒素気流中で冷却した。冷却後、残存するフラックスを温水中で除去することでＴａ3Ｎ5を得ている。
【先行技術文献】
【特許文献】
【０００４】
【特許文献１】特開２００２−２３３７６９号公報
【特許文献２】特開２０１５−７１５２５号公報
【非特許文献】
【０００５】
【非特許文献１】Ｊ．Ａｍｅｒ．Ｃｈｅｍ．Ｓｏｃ．５９，３３〜４０（１９３７）
【発明の概要】
【発明が解決しようとする課題】
【０００６】
しかしながら、非特許文献１記載の方法では、７５０℃で６日間もの長時間を要する。特許文献２記載の方法では、工程数が長く工業的ではなく、親水化しフラックス水溶液を塗布させることで、Ｔａ基板を酸化させＴａ2Ｏ5としている。また、特許文献１記載の方法を追試したところ、酸素量が多く、純度が低いことが判明した。
【０００７】
従って、本発明の課題は、酸素含有量が少なく、かつ単相のＴａ3Ｎ5の工業的な製造方法を提供することにある。
【課題を解決するための手段】
【０００８】
そこで本発明者は、前記課題を解決すべく検討した結果、タンタル酸化物（Ｔａ2Ｏ5）を出発原料として用い、８００〜９５０℃という特定の温度で一定の流量のアンモニアガスを反応させることにより、酸素量が少なく、かつ単相のＴａ3Ｎ5が選択的に得られることを見出した。また、得られた酸素含有量の少ないＴａ3Ｎ5が、従来のＴａ3Ｎ5とは異なり、６２０〜７５０ｎｍという可視光を吸収するものであることも見出した。
【０００９】
すなわち、本発明は、次の〔１〕〜〔６〕を提供するものである。
【００１０】
〔１〕タンタル酸化物（Ｔａ2Ｏ5）を８００〜９５０℃で、アンモニアガス雰囲気下で、アンモニアガス流量が、Ｔａ2Ｏ5  １ｇあたり０．０５〜０．８Ｌ／ｍｉｎで窒化することを特徴とする窒化タンタル（Ｔａ3Ｎ5）の製造方法。
〔２〕加熱温度（℃）と加熱時間（ｈｒ）の積が１００００〜２５０００になる時間、アンモニアガス雰囲気下で窒化する〔１〕記載の製造方法。
〔３〕窒化タンタル（Ｔａ3Ｎ5）の酸素含有量が１ｍａｓｓ％以下である〔１〕又は〔２〕記載の製造方法。
〔４〕６２０〜７５０ｎｍの波長の可視光を吸収する窒化タンタル（Ｔａ3Ｎ5）。
〔５〕酸素含有量が１ｍａｓｓ％以下である〔４〕記載の窒化タンタル（Ｔａ3Ｎ5）。
〔６〕純度が９０％以上である〔４〕又は〔５〕記載の窒化タンタル（Ｔａ3Ｎ5）。
【発明の効果】
【００１１】
本発明方法によれば、酸素量が少なく高純度のＴａ3Ｎ5が工業的に有利に製造できる。また、本発明の６２０〜７５０ｎｍの波長の可視光を吸収するＴａ3Ｎ5は、酸素含有量が少なく高純度であり、可視光で触媒作用を有する光触媒として有用である。
【図面の簡単な説明】
【００１２】
【図１】実施例１で得られたＴａ3Ｎ5の粉末ＸＲＤ解析結果を示す。
【図２】実施例２で得られたＴａ3Ｎ5の粉末ＸＲＤ解析結果を示す。
【図３】実施例３で得られたＴａ3Ｎ5の粉末ＸＲＤ解析結果を示す。
【図４】実施例４で得られたＴａ3Ｎ5の粉末ＸＲＤ解析結果を示す。
【図５】実施例５で得られたＴａ3Ｎ5の粉末ＸＲＤ解析結果を示す。
【図６】比較例１で得られた生成物の粉末ＸＲＤ解析結果を示す。
【図７】比較例２で得られた生成物の粉末ＸＲＤ解析結果を示す。
【図８】比較例３で得られた生成物の粉末ＸＲＤ解析結果を示す。
【図９】比較例４で得られた生成物の粉末ＸＲＤ解析結果を示す。
【図１０】比較例５で得られた生成物の粉末ＸＲＤ解析結果を示す。
【図１１】実施例１で得られたＴａ3Ｎ5の吸収スペクトルを示す。
【発明を実施するための形態】
【００１３】
本発明のＴａ3Ｎ5の製造方法は、Ｔａ2Ｏ5を８００〜９５０℃で、アンモニアガス雰囲気下で、アンモニアガス流量が、Ｔａ2Ｏ5  １ｇあたり０．０５〜０．８Ｌ／ｍｉｎで窒化することを特徴とする。
【００１４】
本発明に用いる原料は、Ｔａ2Ｏ5である。このようなタンタル酸化物を原料として用いるにもかかわらず、本発明においては、アンモニアガスとの反応温度及びアンモニアガスの流量を調整することにより、高純度で酸素含有量の少ないＴａ3Ｎ5が得られる。
【００１５】
窒化する際のアンモニアガス量は、Ｔａ2Ｏ5  １ｇあたり０．０５Ｌ／ｍｉｎ以上０．８Ｌ／ｍｉｎ以下が好ましい。さらに好ましくは、０．１Ｌ／ｍｉｎ以上０．５Ｌ／ｍｉｎ以下である。０．０５Ｌ／ｍｉｎ未満だと窒化時間が長く、工業的ではない。０．８Ｌ／ｍｉｎ超だと、得られるＴａ3Ｎ5の酸素含有量が高くなる場合がある。また、窒化に使用されないアンモニアガス量が多くなり、製造コストが高くなる。
【００１６】
窒化する温度（加熱温度）は、８００℃以上９５０℃以下である。８００℃未満の場合、窒化が十分に進行しない。９５０℃超の場合、Ｔａ3Ｎ5から窒素が放出され金属Ｔａとなるため高純度のＴａ3Ｎ5が得られない。より好ましい窒化温度は、８００℃以上９００℃以下である。
【００１７】
また、加熱時間は、加熱温度との関係で決定され、加熱温度（℃）と加熱時間（ｈｒ）の積が、１００００〜２５０００になる時間が好ましい。この加熱時間が１００００未満の場合には、窒化が十分に進行しないおそれがある。一方、２５０００を超えると、Ｔａ3Ｎ5より窒素量の少ないタンタル窒化物が生成してしまうおそれがある。より好ましい前記積は１２０００〜２００００であり、さらに好ましくは１６０００〜２００００である。
具体的な加熱時間は１３時間以上３０時間以下が好ましく、１５時間以上３０時間以下がより好ましい。なお、ここで加熱時間は、８００〜９５０℃の範囲に加熱されている時間である。
【００１８】
反応装置は、１０００℃程度の熱に耐えられる装置であればよく、例えば、管状炉、電気炉、バッチ式キルン、ロータリーキルンを用いれば良い。
【００１９】
上記の反応により、反応容器中には高純度のＴａ3Ｎ5のみが残存するので回収が容易である。得られるＴａ3Ｎ5の純度は９０％以上が好ましく、９５％以上であるのがより好ましい。また、得られるＴａ3Ｎ5中の酸素含有量は１ｍａｓｓ％以下が好ましく、０．８５ｍａｓｓ％以下であるのがより好ましい。
【００２０】
得られたＴａ3Ｎ5の吸収スペクトルを測定したところ、６２０〜７５０ｎｍの波長の可視光を吸収することが判明した。光触媒として有用であることが報告されている特許文献１記載のＴａ3Ｎ5の吸収波長は紫外部から６２０ｎｍまでである。従って、本発明の６２０〜７５０ｎｍの波長の可視光を吸収するＴａ3Ｎ5は、新規なＴａ3Ｎ5であり、可視光を利用できる光触媒として有用である。
また、本発明のＴａ3Ｎ5としては、最大吸収波長が５５０〜７００ｎｍにあるのが好ましく、６００〜７００ｎｍにあるのがより好ましく、６２０〜７００ｎｍにあるのがさらに好ましく、６２０〜６８０ｎｍにあるのが特に好ましい。
【００２１】
本発明のＴａ3Ｎ5の吸収波長は、酸素含有量の低下及び純度の高度化とともに長波長側にシフトする傾向にあり、酸素含有量及び純度が高いことが好ましい。従って、Ｔａ3Ｎ5の純度は９０％以上が好ましく、９５％以上であるのがより好ましい。また、Ｔａ3Ｎ5中の酸素含有量は１ｍａｓｓ％以下が好ましく、０．８５ｍａｓｓ％以下であるのがより好ましい。
【実施例】
【００２２】
次に実施例を挙げて、本発明を詳細に説明する。
【００２３】
実施例１
グローブボックス内にて炉心管（内径５０ｍｍ、長さ６００ｍｍ）に酸化物（Ｔａ2Ｏ5）５ｇを入れ、シリコンキャップで密閉した。グローブボックスから取り出した炉心管を管状炉にセットした。その後、アンモニアガスを１Ｌ／ｍｉｎ（Ｔａ2Ｏ5  １ｇあたり０．２Ｌ／ｍｉｎ）雰囲気下で、反応温度８５０℃、２０時間で窒化した。
得られた合成物の粉末ＸＲＤ解析を行ったところ単相のＴａ3Ｎ5であった（図１）。得られたＴａ3Ｎ5を窒素酸素同時分析計で定量したところ、酸素含有量は０．７６ｍａｓｓ％と低く、窒素含有量は１１．４１ｍａｓｓ％であり、理論量（１１．４３ｍａｓｓ％）から算出した純度は９９．８％であった。
【００２４】
実施例２
アンモニアガス量をＴａ2Ｏ5仕込み量１ｇに対し、０．５Ｌ／ｍｉｎとした以外は、実施例１と同様の操作を行った。
得られた合成物の粉末ＸＲＤ解析を行ったところ単相のＴａ3Ｎ5であった（図２）。得られたＴａ3Ｎ5を窒素酸素同時分析計で定量したところ、酸素含有量は０．５９ｍａｓｓ％と低く、窒素含有量は１０．６５ｍａｓｓ％であり、理論量（１１．４３ｍａｓｓ％）から算出した純度は９３．２％であった。
【００２５】
実施例３
仕込み量を１０ｇとした以外は、実施例１と同様の操作（アンモニアガスをＴａ2Ｏ5  １ｇあたり０．１Ｌ／ｍｉｎ）を行った。
得られた合成物の粉末ＸＲＤ解析を行ったところ単相のＴａ3Ｎ5であった（図３）。得られたＴａ3Ｎ5を窒素酸素同時分析計で定量したところ、酸素含有量は０．６６ｍａｓｓ％と低く、窒素含有量は１１．４０ｍａｓｓ％であり、理論量（１１．４３ｍａｓｓ％）から算出した純度は９９．７％であった。
【００２６】
実施例４
反応温度を９００℃とした以外は、実施例１と同様の操作（アンモニアガスをＴａ2Ｏ5  １ｇあたり０．２Ｌ／ｍｉｎ）を行った。
得られた合成物の粉末ＸＲＤ解析を行ったところ単相のＴａ3Ｎ5であった（図４）。得られたＴａ3Ｎ5を窒素酸素同時分析計で定量したところ、酸素含有量は０．８４ｍａｓｓ％と低く、窒素含有量は１０．８８ｍａｓｓ％であり、理論量（１１．４３ｍａｓｓ％）から算出した純度は９５．２％であった。
【００２７】
実施例５
反応温度を８００℃とし、実施例１と同様の操作（アンモニアガスをＴａ2Ｏ5  １ｇあたり０．２Ｌ／ｍｉｎ）を行った。得られた合成物の粉末ＸＲＤ解析を行ったところＴａ3Ｎ5であった（図５）。得られた合成物を窒素酸素同時分析計で定量したところ、酸素含有量は０．９８ｍａｓｓ％と低く、窒素含有量は１０．４１ｍａｓｓ％であり、理論量（１１．４３ｍａｓｓ％）から算出した純度は９１．１％であった。
【００２８】
比較例１
反応温度を７５０℃とした以外は、実施例１と同様の操作（アンモニアガスをＴａ2Ｏ5  １ｇあたり０．２Ｌ／ｍｉｎ）を行った。
得られた合成物の粉末ＸＲＤ解析を行ったところＴａ3Ｎ5とＴａＯＮとＴａ2Ｏ5の混合相であった（図６）。得られたＴａ3Ｎ5を窒素酸素同時分析計で定量したところ、酸素含有量は３．８９ｍａｓｓ％と高く、窒素含有量は８．９９ｍａｓｓ％であった。
【００２９】
比較例２
反応温度を８５０℃とし、（アンモニア量は仕込み量１ｇに対し、０．０３Ｌ／ｍｉｎ）とし、それ以外は実施例１と同様の操作を行った。
得られた合成物の粉末ＸＲＤ解析を行ったところＴａ3Ｎ5とＴａＯＮの混合相であった（図７）。得られた合成物を窒素酸素同時分析計で定量したところ、酸素含有量は４．６３ｍａｓｓ％、窒素含有量は９．３５ｍａｓｓ％であった。
【００３０】
比較例３（特開２００２−２３３７６９号公報の追試）
酸化物（Ｔａ2Ｏ5）１ｇを入れ、仕込み量１ｇに対してアンモニアガスを１．０Ｌ／ｍｉｎ雰囲気下で、反応温度８５０℃、２５時間で窒化した。得られた合成物の粉末ＸＲＤ解析を行ったところＴａ3Ｎ5とＴａＯＮの混合相であった（図８）。得られた合成物を窒素酸素同時分析計で定量したところ、酸素含有量は５．８３ｍａｓｓ％、窒素含有量は１０．０１ｍａｓｓ％であった。
【００３１】
比較例４
反応温度を１０００℃とし、アンモニア量をＴａ2Ｏ5仕込み量１ｇに対し、０．１Ｌ／ｍｉｎとする以外は、実施例１と同様の操作を行った。
得られた合成物の粉末ＸＲＤ解析を行ったところ、Ｔａ窒化物の混合相であった（図９）。得られた合成物を窒素酸素同時分析計で定量したところ、酸素含有量は３．３３ｍａｓｓ％、窒素含有量は１０．００ｍａｓｓ％であった。
【００３２】
比較例５
反応時間を３５時間とし、アンモニア量をＴａ2Ｏ5仕込み量１ｇに対し、０．１Ｌ／ｍｉｎとする以外は、実施例１と同様の操作を行った。
得られた合成物の粉末ＸＲＤ解析を行ったところ、Ｔａ窒化物の混合相であった（図１０）。得られた合成物を窒素酸素同時分析計で定量したところ、酸素含有量は２．６７ｍａｓｓ％、窒素含有量は１０．８０ｍａｓｓ％であった。
【００３３】
実施例１〜５より、Ｔａ2Ｏ5を８００〜９５０℃の温度で、アンモニアガスの量がＴａ2Ｏ5  １ｇあたり０．０５〜０．８Ｌ／ｍｉｎでアンモニアガスを反応させた場合、酸素含有量の少ない高純度のＴａ3Ｎ5が得られる。一方、反応温度が低い（７５０℃）比較例１では反応が十分に進行しなかった。また、反応温度が高い（１０００℃）比較例４では、Ｔａ窒化物ではあるがＴａ3Ｎ5以外の窒化物が混入していた。アンモニアガスの量がＴａ2Ｏ5  １ｇあたり０．０５〜０．８Ｌ／ｍｉｎの範囲外の場合は、高純度のＴａ3Ｎ5が得られなかった。
【００３４】
実施例６
実施例１〜５で得られたＴａ3Ｎ5の吸収スペクトルを、紫外可視分光光度計を用いて測定した。実施例１のＴａ3Ｎ5の吸収スペクトルを図１１に示す。その結果、実施例１〜５で得られたＴａ3Ｎ5は６２０〜７５０ｎｍの波長の可視光を吸収することが判明した。最大吸収波長と純度との関係を表１に示す。
【００３５】
【表１】
0006745164.tif 000002
【図１】
0006745164.tif 000003
【図２】
0006745164.tif 000004
【図３】
0006745164.tif 000005
【図４】
0006745164.tif 000006
【図５】
0006745164.tif 000007
【図６】
0006745164.tif 000008
【図７】
0006745164.tif 000009
【図８】
0006745164.tif 000010
【図９】
0006745164.tif 000011
【図１０】
0006745164.tif 000012
【図１１】
0006745164.tif 000013